Patent AR-060805-A1 (AR)
Title: Procedimiento para obtener una membrana filtrante para adsorcion de metales pesados, la membrana filtrante obtenida en dicho procedimiento y el metodo para mantener las propiedades de adsorcion de la misma
Inventor: FIDALGO DE CORTALEZZI MARIA MA
Filed: 2007-04-13
Abstract: Comprende un primer paso de sintetizacion de nanopartículas de lepidocrocita, gama Feo, adicionando 1g de lepidocrocita y entre 0,72 y 0,77 de ácido acético a entre 45 y 55 ml de agua destilada; un segundo paso de disolucion de entre 0,3 y 0,6 gramos de nanopartículas por litro de agua; un tercer paso de filtrado forzando el pasaje de la solucion través de filtros de fibra de vidrio con una presion de entre 650 y 1100 gr/cm2, reteniendo las nanopartículas de oxido de hierro en una torta formada en la superficie del filtro y en el interior adhiriéndose a las fibras del mismo; un cuarto paso de secado a temperatura ambiente y un quinto de coccion, El primer paso comprende una segunda etapa de lavado del precipitado removiendo el exceso de cloruros mediante ciclos repetitivos que comprenden una primera fase de centrifugacion y una cuarta fase de resuspension del precipitado, En una tercera etapa se deja reaccionar a temperatura ambiente por espacio de entre 150 y 180 minutos; en una cuarta etapa se cuenta con una primera fase de centrifugacion, una segunda fase de retirado del material que no reacciono guardando el sobrenadante y repeticion del ciclo hasta la total eliminacion de solidos y una quinta etapa de calentamiento llevando la solucion a una temperatura de entre 63 y 77°C con presion reducida. En un segundo paso se diluyen entre ,3 y ,5 gramos de nanopartículas por litro de agua y en un tercer paso se realiza un filtrado forzando el pasaje de la solucion a través de filtros de fibra de vidrio con poro nominal de 0,7 micrones aplicando una presion de entre 650 y 1100 gr/cm2, reteniendo las nanopartículas de oxido de hierro en una torta formada en la superficie del filtro y en el interior adhiriéndose a las fibras del mismo. En un cuarto paso el filtro de vidrio cargado con las nanopartículas se deja secar a temperatura ambiente y en el quinto paso de coccion de lo introduce en una mufla elevando la temperatura con un programa de calentamiento que incluye una primera etapa donde partiendo la temperatura ambiente se alcanzan los 100°C con una velocidad de 1°C por minuto; una segunda etapa de mantenimiento de la temperatura alcanzada por espacio de 60 minutos; una tercera etapa de elevacion de la temperatura hasta los 25°C a una velocidad de 1°C por minuto; una cuarta etapa de mantenimiento de la temperatura alcanzada por espacio de 60 minutos; una quinta etapa de elevacion de la temperatura hasta 450°C incrementándola a razon de 1°C por minuto; una sexta etapa de mantenimiento de la temperatura por 240 minutos y obtencion de una membrana filtrante; una séptima etapa de enfriamiento de dicha membrana filtrante en la mufla cerrada hasta que la temperatura descienda por debajo de los 100°C y una octava etapa donde la membrana filtrante es retirada del interior de la mufla y se la deja hasta alcanzar la temperatura ambiente. El invento reivindica una membrana filtrante para adsorber metales pesados que consiste en una pieza de material cerámico con poros con capacidad de filtracion del orfen de entre 0,02 y 0,03 micrones obtenida por deposito de nanopartículas de oxido de hierro derivadas de lepidocrocita, convertidas a la fase alfa y depositadas mayoritariamente sobre la superficie de un filtro de fibra de vidrio usado como base, y en menor medida adheridas a las fibras del interior del mismo. El invento propuesto comprende asimismo un método para mantener las propiedades de adsorcion de la membrana filtrante que comprende un primer paso de seleccion del metal pesado a remover, un segundo paso de lavado de dicha membrana filtrante haciendo pasar a través de ella una solucion seleccionada entre una solucion básica y una solucion ácida y un tercer paso de separacion y recuperacion de los iones del metal pesado seleccionado en la solucion de lavado.